(57)【要約】      （修正有）【課題】並行して配置されたラミネート剤ストリップを有する新たなスプライステープを提供する。【解決手段】フライングロール交換用の巻きロールに装着するためのスプライステープの使用であって、スプライステープ１０が、第１担体１４および第２担体１５、ならびにそれらの間に配置されていて、それぞれ第１担体を第２担体に結合させている少なくとも２つのラミネート剤ストリップ１７を含み、担体が、ラミネート剤ストリップとは反対側に、第１１３または第２感圧接着剤層１６を有し、ラミネート剤ストリップが、それら自体が互いに直接接触せず、それぞれ所定切断点を形成するように並行して配置する。なお、１１，１１ａ，１１ｂは分離媒体，１２は分離媒体が有するスリット１８，１９はラミネート剤ストリップのスプライステープのエッジからのズレを表わす。【選択図】図１
2016000810.tif 000002
【特許請求の範囲】
【請求項１】
フライングロール交換用の巻きロールに装着するためのスプライステープの使用であって、
（ａ）スプライステープが、第１担体および第２担体、ならびにそれらの間に配置されていて、それぞれ第１担体を第２担体に結合させている少なくとも２つのラミネート剤ストリップを含み、担体が、ラミネート剤ストリップとは反対側に、第１または第２感圧接着剤層を有し、ラミネート剤ストリップが、それら自体が互いに直接接触せず、それぞれ所定切断点を形成するように並行して配置されており；
（ｂ）第１感圧接着剤層の一部が、巻きロールの最上層の終端領域との第１接着面を形成するように、かつ第２感圧接着剤層が、ロールの最上層から上から２番目の層への遷移領域で、一部は第１接着面の下に位置しているロールとの第２接着面を形成するように、スプライステープはロールに接着され、第１接着面が、両方の縦方向エッジの範囲内で、スプライステープの縦方向に延びていて、及び巻きロールの最上層の終端領域と接着面を形成していない第１感圧接着剤層の一部は、他方の巻き出されているロールの高速走行ウェブとの接着連結のために露出している使用。
【請求項２】
スプライステープが、第１担体と第２担体との間に配置されている２つのラミネート剤ストリップを有する、請求項１に記載の使用。
【請求項３】
スプライステープの第１および／または第２担体が紙担体である、請求項１または２に記載の使用。
【請求項４】
ラミネート剤ストリップが、直線状ストリップの形態である、請求項１〜３のいずれか一つに記載の使用。
【請求項５】
第１および／または第２感圧接着剤層が第１または第２担体の全面に配置されている、請求項１〜４のいずれか一つに記載の使用。
【請求項６】
ラミネート剤ストリップが、第１および第２担体の表面積のそれぞれ８０％未満を覆っている、請求項１〜５のいずれか一つに記載の使用。
【請求項７】
第１担体および第２担体、それらの間に配置されていて、それぞれ第１担体を第２担体に結合させている少なくとも２つのラミネート剤ストリップを含み、担体が、それらのラミネート剤ストリップとは反対側に、第１および第２感圧接着剤層を有する、フライングロール交換用の巻きロールに装着するための、請求項１〜６のいずれか一つにおいて使用されるようなスプライステープにおいて、ラミネート剤ストリップが、それら自体が互いに直接接触せず、それぞれ所定切断点を形成するように並行して配置されていることを特徴とするスプライステープ。
【請求項８】
請求項７に記載のスプライステープの使用を含むスプライシング方法であって、第１感圧接着剤層の一部は、巻きロールの最上層の終端領域との第１接着面を形成し、及び第２感圧接着剤層が、ロールの最上層から上から２番目の層への遷移領域で、一部は第１接着面の下に位置しているロールとの第２接着面を形成するように、スプライステープが巻きロールに接着され、
第１接着面が、両方の縦方向エッジの範囲内で、スプライステープの縦方向に延びていて、及び巻きロールの最上層の終端領域と接着面を形成していない第１感圧接着剤層の一部が、他方の巻き出されているロールの高速走行ウェブとの接着連結のために露出しており、
このように装着されたペーパーロールを、巻き出されているロールと同じ回転速度まで加速して、巻き出されているロールのウェブに押しつけて、第１感圧接着剤層のフリーな部分を巻き出されているロールのウェブに接着させる一方で、ほぼ同時に、スプライステープが分裂する方法。
【請求項９】
請求項７に記載のスプライステープを含む巻きロール。
【発明の詳細な説明】
【技術分野】
【０００１】
本発明は、フライングロール交換用の巻きロールに装着するためのスプライステープの使用、スプライシング方法およびこの方法で使用されるスプライステープに関する。
【背景技術】
【０００２】
平坦なウェブ状の材料、特に紙は、ロールに巻きつけられる。そのようなロールは例えば、紙加工機または印刷および／または包装機に供給される。そのような設備を連続運転する場合、ロールの交換の際に、高速稼働している機械を停止させることを必要とせずに、フライング交換で、平坦なウェブの形態の材料の第１のロールの終端部に、新しい巻きロールの開始部を位置させ、かつ適切に結合させることが必要である。このプロセスが、スプライシング（英語で「splice」）と称される。
【０００３】
このために製紙工業では、古い材料ウェブの終端部と新しい材料ウェブの開始部との間に結合を生じさせるために、主に１つの担体層と、２つの自己接着剤層からなる、両面接着性の自己接着テープが使用されている。その場合、古い材料ウェブの終端部を、新しい材料ウェブの開始部に接着させる。
【０００４】
同様に、垂直力がかかると上面および下面に分離する材料を含む分裂系を備えた接着テープが知られている。欧州特許第１０７６０２６Ａ２号（特許文献１）は、固定補助（Fixierhilfe）を備えたスプライステープを記載しており、その際、その固定補助は、２つのラミネート結合されている平坦な材料から形成されている担体材料からなり、その際、ラミネートが所定切断点を形成しており、かつ固定補助は、その下面で接着性に整えられている。欧州特許第１６４０３０１Ａ１号（特許文献２）も同様に、フライングロール交換の際に結合を生じさせるための、分裂可能な系を備えた接着テープを記載しており、その分裂可能な系は、２つの互いに分離可能な層からなる。スプライシング結合を生じさせるための接着テープがさらに、欧州特許第１６３０１１６Ａ２号（特許文献３）に記載されている。この接着テープは担体材料を含有し、その担体材料は、上面には自己接着剤がコーティングされ、反対面には、分裂可能な系を備えており、その際、分裂可能な系は、２層の間のパーティング面（Trennebene）に沿って開く。さらなるスプライステープが、欧州特許第１３１８９６２Ｂ１号（特許文献４）に記載されており、その際、このテープは、接着材料層を介して互いに分離可能に結合されている２つの基材を含有している。
【０００５】
これまでに記載された系は、その適用性において部分的に非常に制限されている。そのため例えば、スプライステープが巻きロールに施与される自動プロセスの場合に、これまで記載されたスプライステープでは、所定切断点の領域において損傷が生じることがよくある。さらに、前述の系の場合、一方では、加速相における望ましくない初期分裂の危険性を回避しつつ、他方では、結合されるべき材料ウェブに損傷を与えることなく、スプライステープの適正な分裂を保証するように、分裂系を調節するという困難が存在する。解決の手がかりは、全面分裂系の分離力を意図的に調節することにある。しかしながら、全面構成された分裂系では、分裂系は常に妥協点とならざるを得ない。即ち、前方のエッジでの分裂抵抗を克服するためには、高い最大力が系の分裂のためには必要である（初期分裂力（Anspaltkraft））。さらに、スプライステープの幅全体にわたる分裂のためには、より低いレベルの力が必要である（後続分裂力（Weiterspaltkraft）。力×分裂系の幅の積が、分裂のために必要な仕事量である（分裂仕事量）。全面系の場合、一方では、加速の際に生じる動的空気力および遠心力で、製品が早期に開かない程度に、初期分裂力は高く設定されなければならないが、他方では、分裂系の完全な分裂のために必要な仕事量が引裂をもたらさない程度に、分裂仕事量は低く設定されなければならない。全面分離系では、この妥協点を調節することは困難である。特に薄く、したがって不安定な系の場合に、この問題が現れる。
【先行技術文献】
【特許文献】
【０００６】
【特許文献１】欧州特許第１０７６０２６Ａ２号
【特許文献２】欧州特許第１６４０３０１Ａ１号
【特許文献３】欧州特許第１６３０１１６Ａ２号
【特許文献４】欧州特許第１３１８９６２Ｂ１号
【発明の概要】
【発明が解決しようとする課題】
【０００７】
本発明は、並行して配置されたラミネート剤ストリップを有する新たなスプライステープを提供することによって、前記問題の解決を示す。
【課題を解決するための手段】
【０００８】
したがって、本発明は、フライングロール交換用の巻きロールに装着するためのスプライステープの使用であって、
（ａ）スプライステープが、第１担体および第２担体、ならびにそれらの間に配置されていて、それぞれ第１担体を第２担体に結合させている少なくとも２つのラミネート剤ストリップを含み、担体が、ラミネート剤ストリップとは反対側に、第１または第２感圧接着剤層を有し、ラミネート剤ストリップが並行して配置されていて、それぞれ所定切断点を形成しており；
（ｂ）第１感圧接着剤層の一部が、巻きロールの最上層の終端領域との第１接着面を形成し、第２感圧接着剤層が、ロールの最上層から上から２番目の層への遷移領域で、一部は第１接着面の下に位置している、ロールとの第２接着面を形成するように、スプライステープはロールに接着され、第１接着面が、両方の縦方向エッジの範囲内で、スプライステープの縦方向に延びていて、巻きロールの最上層の終端領域と接着面を形成していない、第１感圧接着剤層の一部が、他方の巻き出されているロールの高速走行ウェブとの接着連結のために露出している使用を提供する。
【０００９】
ロールの最上層から上から２番目の層への遷移領域とは、本発明の意味では、巻きロールの最上層が終わり、このロールの上から２番目の層が始まるロール領域を意味する。したがって、この領域は、ロールの最上層から上から２番目の層への遷移部を含む。本発明では、第２感圧接着剤層が上述の遷移部を覆うように、スプライステープを接着させる。つまり、第２感圧接着剤層は、ロールと共に、ロールの最上層から上から２番目の層への遷移部を覆う第２接着面を形成する。巻きロールの最上層の終端領域とは、本発明の意味では、巻きロールの開始部、即ち、フリーな終端を意味している。
【００１０】
本発明はさらに、使用されているスプライステープ、スプライステープを含む、即ち、スプライステープが装着されている巻きロール、および前記のスプライステープの使用を含むスプライシング方法に関し、その方法によると、第１感圧接着剤層の一部が巻きロールの最上層の終端領域との第１接着面を形成し、第２感圧接着剤層が、ロールの最上層から上から２番目の層への遷移領域において、一部は第１接着面の下に位置する、ロールとの第２接着面を形成するように、スプライステープはロールに接着されており、第１接着面は、両方の縦方向エッジの範囲内で、スプライステープの縦方向に延びていて、巻きロールの最上層の終端領域と接着面を形成していない、第１感圧接着剤層の一部は、他方の巻き出されているロールの高速走行ウェブとの接着連結のために露出しており、このように装着されたペーパーロールを、巻き出されているロールと同じ回転速度まで加速して、巻き出されているロールのウェブに押しつけて、第１感圧接着剤層のフリーな部分を巻き出されているロールのウェブに接着させる一方で、ほぼ同時に、スプライステープは、所定切断点で分裂して、新たなペーパーロールを巻き出す。
【００１１】
本発明によって使用されるスプライステープは、少なくとも１つの第１担体および第２担体と、それらの間に配置されていて、第１担体を第２担体に結合する、少なくとも２つのラミネート剤ストリップとを有し、担体は、ラミネート剤ストリップとは反対側のそれらの面上にそれぞれ、感圧接着剤層を有し、ラミネート剤ストリップは並行して配置されており、それぞれ所定切断点を形成している。このために、両方の担体は、例えば２つのウェブの形態で互いにラミネートされている。このために、適切なラミネート剤を使用しながら、まず少なくとも２つのラミネート剤ストリップを、２つの担体のうちの一方に施与し、その後、他方の担体を施与する。続いて、この複合体の外側面、即ち、上面および下面を、それぞれ感圧接着剤でコーティングする。別の一実施形態では、感圧接着剤のコーティングを、ラミネート剤を施与する前に行うこともできる。しかしこの場合には、接着剤をそれぞれライナーでカバーすることが必要である。感圧接着剤層は好ましくは、担体材料全体の全面にわたって広がっている。同様に、担体の本質的に全面のコーティングも考えられ、それは、感圧接着剤層による、それぞれ８０％〜９５％の、担体の被覆と理解され得る。さらに、感圧接着剤を担体に部分的にのみ施与することも考えられる。しかしながらこの場合、使用する間、スプライシングされる材料に良好に接着することを保証することが必要である。任意選択で、複合体の片面または両面、即ち、感圧接着剤層の両方ともを剥離紙（ライナー）でカバーすることができる。
【００１２】
ラミネート剤としては例えば、バインダーの他に、弱い分離作用を有し、シリコーン不含であり、かつ必要な場合には弾性化性の添加剤を含有するものを使用することができる。この場合、乾燥フィルムが、比較的高温でも何ら粘着力を持たず、それゆえ、分裂した後の露出面が機械部品または製品を汚したり、またはそれらに接着したままにならないということに注意すべきである。抄紙機で使用するためには、スプライステープの全成分が、紙のリパルピングを妨げないことが望ましい。その場合、後続の加工で切除されたスプライシングゾーンを問題なくリパルピングすることができる。したがって、製紙の際に慣用の助剤を含有する、水ベースのラミネート剤組成物が特に有利である。バインダーとしては例えば、加工デンプン、または湿潤接着テープ用として以前から使用されているようなバインダーを使用することができる。剥離剤としては例えば、タルク、ステアリン酸Ｃａなどのステアリル誘導体、または例えばメタクリル酸ステアリルもしくはマレイン酸のステアリル誘導体とスチレンとからなるコポリマーをベースとする分散液などのポリマー剥離剤分散液を使用することができる。弾性化剤としては、例えば、水溶性ポリグリコールを使用することができる。特には、バインダー１０〜９０重量％および剥離剤１０〜９０重量％、さらに弾性化剤６０％までを含む水性組成物をラミネート剤として使用することができる。好ましくはバインダーとして、デンプン誘導体、例えば、陰イオン性バレイショデンプンを３０〜７０重量％の割合で使用する。剥離剤として好ましくは、タルク、ステアリン酸Ｃａ、および／またはステアリル基を有する剥離性コポリマーを３０〜８０重量％の割合で使用する。弾性化のためには、好ましくは０〜１５重量％の量のポリプロピレングリコールまたはポリエチレングリコールがよく適していることが判明している。この場合、比較的高い分子量で、室温では固体の製品が優先的に使用される。比較的大きな割合で良好に使用することができる、さらなる弾性化剤は、アラビアゴム、および同様の特性プロファイルを有するプラスチックである。ラミネート剤を好ましくは、水性分散液用に適したアプリケーターを用いて、紙担体などにコーティングし、湿った状態で、第２の紙担体などで覆い、続いて、乾燥させる。必要な場合には、製造された複合体の再湿潤、スムージングおよびレベリングなどの、製紙の際に慣用の処置を使用することができる。ラミネート剤の層厚は、乾燥後に好ましくは、３〜２０ｇ／ｍ２の範囲である。
【００１３】
本発明によって並行に配置され、所望の所定切断点を生じさせるために設けられている個々のラミネート剤ストリップはそれぞれ、平面的に緊密か、または部分的で、全面ではない、即ち、平面的に緊密ではない施与の形態で形成させることができる。このために、ラミネート剤ストリップをそれぞれ、アニロックスローラ、スクリーン印刷またはフレキソ印刷によって担体の一方に施与し、湿った状態で第２担体ウェブとラミネート結合させ、乾燥させる。その場合、スクリーンないしアニロックスローラ、またはフレキソ印刷型の形状は、ラミネートの際に、ぴったり押しつけられて全面とはならない、不連続にコーティングされたエリアが生じるように選択することができる。この場合、ラミネート剤ストリップは、小さな不連続のドットからなる。別法では、前記コーティング技術を用いて、全面コーティングを達成することもできる。その場合は、コーティングされたラミネート剤がラミネートの際に、全面フィルムを形成するように、コーティングユニットを選択することが必要なだけである。全面コーティングは、ストリップコーティングでも同様に、線巻ドクター（Ｍａｙｅｒバー）またはノズルコーティングによって行うことができる。
【００１４】
スクリーン印刷で製造される材料の場合、スクリーンのデザインによって、ラミネート剤ストリップの層厚が決定される。好ましくは、１４〜１００メッシュおよび孔面積７％〜６０％のスクリーンを使用する。乾燥ラミネート剤のコーティング量は、２〜２０ｇ／ｍ２の範囲に調節する。
【００１５】
スクリーン印刷では、その固体含分が例えば陰イオン性バレイショデンプンからなる、比較的高い粘度のペースト状で、非発泡性の水性組成物を使用する。ポリプロピレン−またはポリエチレングリコールなどの弾性化性添加剤、および／または剥離剤を、主成分と相容性である量で一緒に使用することができる。剥離剤の割合の他に、スクリーンデザインおよび固体濃度によって、分裂力、即ち、初期分裂力および後続分裂力の設定が決定される。
【００１６】
清浄で汚れていない印刷イメージを得るためには、弾性成分を、水性組成物の流動特性において少なく保持して、糸引きを回避する必要がある。このことは例えば、タルクまたは少量の超微粒シリカゲルまたは他の増粘剤を加えることによって達成することができる。
【００１７】
ラミネート剤ストリップをアニロックスローラによって施与する場合、アニロックスローラのエングレービングによって、ラミネート剤ストリップの層厚が決定される。個々のラミネート剤ストリップを施与するために、好ましくは、特に角度４５°の交差対角線のエングレービングを有するアニロックスローラを使用する。この場合、エングレービングの体積は好ましくは、２５〜６０ｃｍ３／ｍ２の範囲である。１０〜３０ライン／ｃｍのラインハーフトーンを有するアニロックスローラも使用することができ、その体積は好ましくは、３０〜９０ｃｍ３／ｍ２の範囲である。不連続のエリアをコーティングするためには、紙担体とアニロックスローラとの同調が好ましい。
【００１８】
アニロックスローラによってコーティングする場合には、固体含分が例えば、陰イオン性バレイショデンプンからなる、流動性で非発泡性の水性組成物を使用する。ポリプロピレン−またはポリエチレングリコールなどの弾性化性添加剤、および／または剥離剤を、主成分と相容性な量で使用することができる。剥離剤の割合の他に、アニロックスローラのエングレービングおよび固体濃度によって、分裂力、即ち、初期分裂力および後続分裂力の設定を決定する。
【００１９】
ラミネート剤ストリップ内のラミネート剤の量を意図的に調節することによって、これらのストリップ内で様々な分裂力を調節することができる。さらに、所定のラミネート剤ストリップは、互いに異なる分裂力を有してよい。一実施形態では、このために、異なるラミネート剤ストリップの幅を異なるように調節する。好ましい一実施形態では、スプライステープの使用方向において後方にあるラミネート剤ストリップは、使用方向において前方にあるラミネート剤ストリップ、即ち、第１ラミネート剤ストリップよりも、またはスプライステープの他のラミネート剤ストリップよりも幅広く形成されている。個々のラミネート剤ストリップの幅は好ましくは、５〜１５ｍｍの範囲、より好ましくは７〜１０ｍｍの範囲である。
【００２０】
同様に、実質的に同じ幅のラミネート剤ストリップの分裂力が、異なるラミネート剤の使用によって調節されている一実施形態が考えられる。さらに、層厚がラミネート剤ストリップ同士で異なり、そのことによって同様に、分裂力を異なる値に調節することができる一実施形態が考えられる。
【００２１】
ラミネート剤ストリップは、スプライステープの第１担体と第２担体との間に、それら自体が互いに直接接触しないように配置されている。これは、ラミネート剤ストリップが、互いに規定の距離をおいて配置されていることを意味している。ラミネート剤ストリップ同士の距離は、スプライステープの幅および個々のラミネート剤ストリップの幅から生じる。好ましくは、ラミネート剤ストリップは、互いに可能な限り離れて配置されている。これは、フライングロール交換の際に、個々のラミネート剤ストリップの分裂と分裂の間の時間間隔が可能な限り大きくなるという効果をもたらす。好ましくは、並行して配置されているラミネート剤ストリップは、互いに上記の距離をおいて配置されている２つのラミネート剤ストリップである。
【００２２】
好ましい一実施形態では、ラミネート剤ストリップは、ラミネート剤ストリップが互いに結合している、スプライステープの第１担体および第２担体の表面積のそれぞれ８０％未満、好ましくは７０％未満、より好ましくは６０％未満をカバーしている。
【００２３】
本発明の一実施形態では、スプライステープの使用方向で前方の、即ち、第１ラミネート剤ストリップを分裂させるために必要な初期分裂力は、生じる分裂半片をラミネート複合体に対して９０°の角度で、即ち、スプライステープの使用方向に対して９０°の角度で、３００ｍｍ／分の速度で分離する場合、接着幅１センチメートル当たり７５ｃＮ、好ましくは７０ｃＮ、より好ましくは６５ｃＮであり、使用方向で前方に位置するラミネート剤ストリップを分裂させるために必要な仕事量は、最大５０Ｎｍｍである（２３℃および相対湿度５０％で、Ｚｗｉｃｋ  Ｒｏｅｌｌ  Ｚ２．５測定装置を使用して測定し、その際、測定のために、その２つのラミネート剤ストリップがそれぞれ１０ｍｍの幅を有するスプライステープの５ｃｍ幅ストリップを測定方向に対して横に、測定装置のＴブロック上に接着させ、上側の接着剤層を、測定のために掴み具に掴まれている、市販の８０ｇ／ｍ２コピー紙で覆った）。使用方向で後方のラミネート剤ストリップを分裂するために必要な初期分裂力および分裂仕事量は、前方のラミネート剤ストリップに関して前記された値よりも大きくてもよい。
【００２４】
ラミネート剤ストリップは、直線状のストリップであってもよく、または例えば波状の形を有していてもよい。好ましい一実施形態では、ラミネート剤ストリップは、直線状ストリップの形態で存在する。
【００２５】
好ましい一実施形態では、ラミネート剤から形成されていて、使用方向において前方のラミネート剤ストリップは、感圧接着剤でコーティングされている担体と揃って終わってはいない。使用方向に、即ち、スプライステープを装着されているロールの回転方向に、この分裂ストリップは引っ込んでいる、即ち、後ろにややずれている。このことは、スプライシングの瞬間に先ず、巻き出されているロールの走行中のウェブと巻きロールに施与されている本発明によるスプライステープの第１感圧接着剤層との結合が生じ、続いて、やや時間的に遅れて、ラミネート剤ストリップの、粘着性のある分裂が始まるという効果をもたらす。有利には、前方のラミネート剤ストリップのずれは、スプライステープの担体の使用方向前方のエッジに対して２０ｍｍまで、好ましくは１５ｍｍまで、例えば１〜３ｍｍ、より好ましくは２ｍｍまでである。
【００２６】
担体として、任意の担体材料、特に担体用紙またはフィルムを選択することができ、その際、本発明では、第１および第２担体は、同じか、または異なっていてよい。一実施形態では、本発明によるスプライステープを提供する際にラミネート剤ストリップでコーティングされる担体は、ラミネート剤のコーティングが問題なく可能であるように選択される。したがって、特に好ましい一実施形態では、ラミネート剤が紙に浸透するが、それを透過することはないように選択されている紙を担体材料として使用する。特に好ましい一実施形態では、スプライステープの第１および／または第２担体は、紙担体である。
【００２７】
個々の担体の坪量は好ましくは、３０〜８０ｇ／ｍ２の範囲である。厚さは好ましくは、３０〜１００μｍの範囲である。原則的に当てはまるのは、可能な限り薄い担体材料を選択すべきであることである。スプライシング接着テープが薄いほど、接着テープが機械通過を妨げることが少ない。個々の担体の厚みが上記の範囲を超えると、プロセスによっては、機械通過の際に問題が生じ得る。しかしながら、担体の厚さが上記の範囲未満であると、ウェブ張力によっては、接着テープの引張強度が加工機械でのウェブ張力を下回る際に、望ましくない引裂が生じ得る。
【００２８】
製紙工業における大部分の用途に関して、担体材料として、３０μｍ〜８０μｍ、好ましくは４０〜６５μｍ、特に好ましくは５０μｍの厚さを有するマシン仕上げ紙が適していることが判明している。例えば飲料用カートンを製造するために、より厚い材料、例えば２００ｇ／ｍ２超の紙または板紙をスプライシングする場合には、より厚い担体材料を使用することもできる。
【００２９】
非常に薄い担体で、湿式ラミネートが不可能な場合には、ラミネート剤ストリップのためのラミネート剤として、ホットメルト接着剤、好ましくは、極性ワックス、樹脂および離型ワックス、例えば、ステアリン酸と、および必要な場合には好ましくは水溶性可塑剤とブレンドされている、ポリベニルピロリドン（Ｐｏｌｙｖｅｎｙｌｐｙｒｏｌｙｄｏｎ）および／または対応するコポリマーまたはヒドロキシドプロピルセルロースをベースとする再パルプ化可能な材料を使用することもできる。担体ウェブの一方にラミネート剤としてのそのようなホットメルト接着剤をストリップ状にコーティングした後に、第２ウェブを熱によってラミネートする。ホットメルト接着剤は可能な限り、１２０℃を超える高い軟化範囲を有して、例えば抄紙機中の高温の乾燥シリンダーと接触する際に、ホットメルト接着剤の粒子がその面に可能な限り付着しないようにすべきである。ホットメルト接着剤は製紙の際に、潜在的な汚染物質として分類されるので、ラミネート加工に関するこの変形形態の使用は、好ましくはない。
【００３０】
第１感圧接着剤層のための感圧接着剤として好ましくは、ハイタックで、好ましくはリパルピング可能な接着剤を使用する。これに関連して、ハイタックとは、最終製品中の感圧接着剤が４０ｍｍ未満のローリングボールタックを有することを意味する。その際、この値を決定するためには、該当する感圧接着剤を、標準ポリエステル担体（厚さ２３μｍ）に５０ｇ／ｍ２の感圧接着剤層厚で施与する。長さ約１０ｃｍの接着テープのストリップを、接着面を上向きにして水平に試験面に固定する。鋼製の試験球（直径：１１ｍｍ；重さ：５．６ｇ）をアセトンで清浄にし、室内条件下（温度：２３℃±１℃；相対湿度：５０％±１％）で２時間調節する。測定のために、地球重力場下で、高さ６５ｍｍの傾斜路（傾斜角：２１°）から転がり落とすことによって、鋼球を加速する。傾斜路から、鋼球を直接、試料の接着表面上に進ませる。接着剤上で、球が停止するまで進んだ距離、即ち、ローリングボールタックを測定する。各測定値（ｍｍの長さ表示で）は、５回の個別測定の平均値である。
【００３１】
第１感圧接着剤層の層厚は好ましくは、３０〜６０ｇ／ｍ２である。
【００３２】
本発明の意味において特に有利には、第１感圧接着剤層のための接着剤として、コポリマー（ａ）２５〜４５重量％および可塑剤（ｂ）５５〜７５重量％を含む接着剤を使用し、その際、コポリマー（ａ）は、アクリル酸３０〜７０重量％、アクリル酸ブチル１５〜３５重量％およびアクリル酸エチルヘキシル１５〜３５重量％を含む混合物を共重合させることにより得ることができ、可塑剤（ｂ）としては、好ましくは１５〜２５個のエトキシ単位をアルキル基中に有するエトキシ化Ｃ１６〜Ｃ１８アルキルアミン、例えば、Ａｋｚｏ  Ｎｏｂｅｌ社のＥｔｈｏｍｅｅｎ  Ｃ／２５（登録商標）を使用する。
【００３３】
第２感圧接着剤層のために、好ましくは、せん断応力を有し、好ましくはリパルピングも可能な感圧接着剤を使用する。本発明の意味でのせん断応力を有する感圧接着剤とは、２３℃および相対湿度５５％において、塗工紙原紙上では４００分超およびグラビア紙上では１０００分超のせん断応力を有する感圧接着剤と理解される。これらの値を測定するために、試験すべき接着剤を、標準的な担体（ポリエステルフィルム厚：２５μｍ）に２５ｇ／ｍ２の塗布量で施与する。接着剤を乾燥させ、任意選択で架橋させた後に、幅１３ｍｍおよび長さ少なくとも２０ｍｍのストリップを切り取り、規定の紙（例えば、Ｓｔｏｒａ  Ｅｎｓｏ社からのグラビア紙Ｎｅｏｐｒｅｓｓ  Ｔ５４、５４ｇ／ｍ２または塗工紙原紙Ｍｅｄｉａｐｒｉｎｔ、１３５ｇ／ｍ２）に接着させる。接着面積は、１３ｍｍ×２０ｍｍである。接着の際に一定の圧迫を保証するために、試験片を２ｋｇのローラで２回ゆっくりとローラ掛けする。こうして生じさせた試験片に、２３℃および相対湿度５５％において、１ｋｇの重りを用いて、接着面に対して平行に負荷をかけ、紙上に接着剤ストリップが留まる時間を計測する。
【００３４】
本発明の一実施形態では、スプライステープ上の第２感圧接着剤層のためのせん断応力を有する感圧接着剤として、コポリマー（ａ’）２５〜４５重量％および可塑剤（ｂ’）５５〜７５重量％を含むアクリレート自己接着剤を使用し、その際、可塑剤（ｂ’）として、好ましくはアルキル基中に１５〜２５個のエトキシ単位を有するエトキシ化Ｃ１６〜Ｃ１８アルキルアミン、例えば、Ａｋｚｏ  Ｎｏｂｅｌ社のＥｔｈｏｍｅｅｎ  Ｃ／２５（登録商標）を使用する。コポリマー（ａ’）は、調節剤としてのエタノールを含む極性溶媒中、任意選択で、架橋剤としてのアルミニウムキレート（全量に対して０．３〜１．２重量％）の使用下で、アクリル酸４０〜９０重量％およびアクリル酸ブチル６０重量％まで、および任意選択で、アクリル酸エチルヘキシル３０重量％までを含むモノマー混合物から、ラジカル重合反応で得ることができる。好ましいコポリマー（ａ’）は、アクリル酸４０〜９０重量％およびアクリル酸ブチル１０〜６０重量％を含むモノマー混合物から得ることができる。同様に好ましいコポリマー（ａ’）は、アクリル酸４０〜９０重量％、アクリル酸ブチル１５〜３５重量％およびアクリル酸エチルヘキシル１５〜３５重量％を含む混合物から得ることができる。
【００３５】
第２感圧接着剤層の層厚は好ましくは、１５〜３０ｇ／ｍ２である。
【００３６】
本発明の好ましい一実施形態では、第１および／または第２感圧接着剤層を、スプライステープの第１または第２担体の全面に配置する。
【００３７】
本発明のさらなる一実施形態では、感圧接着剤層は、剥離紙（ライナー）で、即ち、分離性の担体材料で、例えば、両面分離性担体材料、例えばシリコーン処理紙で覆われている。本発明の特別な一実施形態では、両面分離性担体材料を使用する。この際、そのような担体材料を１つのみ、即ち、ライナーを一枚のみ挟み込み、こうしてライニングされたスプライステープをロールに巻きつければ、十分である。
【００３８】
本発明では、スプライステープは種々の実施形態で提供することができる。スプライステープの幅は特に制限を受けないが、好ましくは、２０ｍｍ〜１００ｍｍの範囲、特に好ましくは３０ｍｍ〜８０ｍｍの範囲、特に好ましくは３８ｍｍ〜７５ｍｍの範囲である。この幅は、フライングロール交換用に使用するために特に適している。非常に高速で稼働している機械（コーティング機、製紙）、または例えば、ＰＥもしくはＰＰといった非極性フィルムのように接着が困難なウェブ形態の材料の場合には、比較的幅広のスプライステープが必要である。比較的遅い機械、または例えば大抵の紙種が該当する接着が簡単な基材では、スプライステープの幅を小さくすることができる。
【００３９】
下記では、本発明を一実施例に基づき詳述するが、これによって、本発明が制限されることはない。
【図面の簡単な説明】
【００４０】
【図１】図１は、本発明によって使用されるスプライステープの側面図を示している。
【発明を実施するための形態】
【００４１】
詳細には、図１は、２つのラミネート剤ストリップ（１７）によってラミネート結合されている２つの担体（１４、１５）を有するスプライステープ（１０）を示している。第１担体１４の上面には、第１感圧接着剤層（１３）が施与されている。この第１感圧接着剤層が、後の使用において、巻き出されているロールの終了間近のウェブと巻きロールの新たな材料ウェブとの接触をもたらすので、この接着剤は有利には、ハイタックに調節されている。第２担体の下面には、第２感圧接着剤層（１６）が紙担体（１５）上に施与されている。このために使用される感圧接着剤は、高いせん断応力を有する。
接着剤層１３は、分離媒体（１１）でライニングされている。本実施例では、分離媒体１１は、スリット（１２）を有し、両方の分離媒体（１１ａ、１１ｂ）が別々に取り去られることによって、２つの画定された領域が接着剤１３上に生じるようになっている。使用の際には、先ず比較的小さい領域（１１ａ）を取り去り、その下の露出した、接着剤層１３の一部領域に、巻きロールの最上層の終端領域を接着させる。第２感圧接着剤層（１６）をロールの最上層から上から２番目の層への遷移部、即ち、ロールの最上層から上から２番目の層への遷移領域に接着させた後に、より大きな領域（１１ｂ）を取り去り、感圧接着剤層１３のより大きな面を、フライングロール交換のために利用可能なようにする。
【００４２】
ラミネート剤ストリップ（１７）は、スプライステープのエッジから中央へとずれている（１８、１９）。使用方向で前方のずれは、新しいウェブの接着時点と、第１ラミネート剤ストリップの分離プロセスの時間的開始とを分離するために必要である。ずれの程度は、使用速度およびスプライシングされる材料に左右される。高速で使用するためには（１８００ｍ／分まで）、ずれは好ましくは１ｍｍから３ｍｍ、より好ましくは２ｍｍである。５０ｍ／分〜１００ｍ／分）の速度でのカレンダーおよびワインダーでのフライングロール交換では、例えば、１５ｍｍまでのずれを選択することができる。後方のずれ（１９）は原則的に、可能な限り僅かに選択されているべきであり、それというのも、後方のラミネート剤ストリップは、スプライステープと巻きロールの最上層との確実かつ隙間のない接着を保証するためにも役立つためである。ストリップを接着テープの終端のより近くに配置することができるほど、より確実に、接着させることができる。しかしながら、場合によっては、製造装置のコーティング精度およびラミネーティング精度からずれ１９が生じるように、ストリップは、担体１４、１５の下方から突出しているべきではない。
【００４３】
本発明によって、非全面的な分裂系であるにも関わらず、少なくとも２つのラミネート剤ストリップの形態で、例えば、ラミネート剤の比較的高い施与量によって、比較的高い分裂力を有するスプライステープを提供することができるため、スプライシングの際に比較的高い速度が可能であるが、それというのも、分裂力の比較的高い系は、比較的大きな遠心力および動的空気力に抵抗し得るからである。さらに、本発明によって使用されるスプライステープは、幅とは独立しているという利点をもたらす。それというのも、スプライステープを分裂させるために必要な仕事量（分裂仕事量）は、ストリップの幅によって規定されるのであって、スプライシング接着テープ自体の幅によって規定されるのではないためである。意外にも、本発明によって使用されるスプライステープの印刷機への装入は、従来のスプライステープと比較して、改良された印刷イメージの達成を可能にすることが判明した。
【図１】
2016000810.tif 000003
【手続補正書】
【提出日】平成27年7月16日(2015.7.16)
【手続補正１】
【補正対象書類名】明細書
【補正対象項目名】００３３
【補正方法】変更
【補正の内容】
【００３３】
第２感圧接着剤層のために、好ましくは、せん断強度を有し、好ましくはリパルピングも可能な感圧接着剤を使用する。本発明の意味でのせん断強度を有する感圧接着剤とは、２３℃および相対湿度５５％において、塗工紙原紙上では４００分超およびグラビア紙上では１０００分超の静的せん断強度を有する感圧接着剤と理解される。これらの値を測定するために、試験すべき接着剤を、標準的な担体（ポリエステルフィルム厚：２５μｍ）に２５ｇ／ｍ２の塗布量で施与する。接着剤を乾燥させ、任意選択で架橋させた後に、幅１３ｍｍおよび長さ少なくとも２０ｍｍのストリップを切り取り、規定の紙（例えば、Ｓｔｏｒａ  Ｅｎｓｏ社からのグラビア紙Ｎｅｏｐｒｅｓｓ  Ｔ５４、５４ｇ／ｍ２または塗工紙原紙Ｍｅｄｉａｐｒｉｎｔ、１３５ｇ／ｍ２）に接着させる。接着面積は、１３ｍｍ×２０ｍｍである。接着の際に一定の圧迫を保証するために、試験片を２ｋｇのローラで２回ゆっくりとローラ掛けする。こうして生じさせた試験片に、２３℃および相対湿度５５％において、１ｋｇの重りを用いて、接着面に対して平行に負荷をかけ、紙上に接着剤ストリップが留まる時間を計測する。
【手続補正２】
【補正対象書類名】明細書
【補正対象項目名】００３４
【補正方法】変更
【補正の内容】
【００３４】
本発明の一実施形態では、スプライステープ上の第２感圧接着剤層のためのせん断強度を有する感圧接着剤として、コポリマー（ａ’）２５〜４５重量％および可塑剤（ｂ’）５５〜７５重量％を含むアクリレート自己接着剤を使用し、その際、可塑剤（ｂ’）として、好ましくはアルキル基中に１５〜２５個のエトキシ単位を有するエトキシ化Ｃ１６〜Ｃ１８アルキルアミン、例えば、Ａｋｚｏ  Ｎｏｂｅｌ社のＥｔｈｏｍｅｅｎ  Ｃ／２５（登録商標）を使用する。コポリマー（ａ’）は、調節剤としてのエタノールを含む極性溶媒中、任意選択で、架橋剤としてのアルミニウムキレート（全量に対して０．３〜１．２重量％）の使用下で、アクリル酸４０〜９０重量％およびアクリル酸ブチル６０重量％まで、および任意選択で、アクリル酸エチルヘキシル３０重量％までを含むモノマー混合物から、ラジカル重合反応で得ることができる。好ましいコポリマー（ａ’）は、アクリル酸４０〜９０重量％およびアクリル酸ブチル１０〜６０重量％を含むモノマー混合物から得ることができる。同様に好ましいコポリマー（ａ’）は、アクリル酸４０〜９０重量％、アクリル酸ブチル１５〜３５重量％およびアクリル酸エチルヘキシル１５〜３５重量％を含む混合物から得ることができる。
【手続補正３】
【補正対象書類名】明細書
【補正対象項目名】００４１
【補正方法】変更
【補正の内容】
【００４１】
詳細には、図１は、２つのラミネート剤ストリップ（１７）によってラミネート結合されている２つの担体（１４、１５）を有するスプライステープ（１０）を示している。第１担体１４の上面には、第１感圧接着剤層（１３）が施与されている。この第１感圧接着剤層が、後の使用において、巻き出されているロールの終了間近のウェブと巻きロールの新たな材料ウェブとの接触をもたらすので、この接着剤は有利には、ハイタックに調節されている。第２担体の下面には、第２感圧接着剤層（１６）が紙担体（１５）上に施与されている。このために使用される感圧接着剤は、高いせん断強度を有する。
接着剤層１３は、分離媒体（１１）でライニングされている。本実施例では、分離媒体１１は、スリット（１２）を有し、両方の分離媒体（１１ａ、１１ｂ）が別々に取り去られることによって、２つの画定された領域が接着剤１３上に生じるようになっている。使用の際には、先ず比較的小さい領域（１１ａ）を取り去り、その下の露出した、接着剤層１３の一部領域に、巻きロールの最上層の終端領域を接着させる。第２感圧接着剤層（１６）をロールの最上層から上から２番目の層への遷移部、即ち、ロールの最上層から上から２番目の層への遷移領域に接着させた後に、より大きな領域（１１ｂ）を取り去り、感圧接着剤層１３のより大きな面を、フライングロール交換のために利用可能なようにする。
【手続補正４】
【補正対象書類名】特許請求の範囲
【補正対象項目名】全文
【補正方法】変更
【補正の内容】
【特許請求の範囲】
【請求項１】
フライングロール交換用の巻きロールに装着するためのスプライステープの使用であって、
（ａ）スプライステープが、第１担体および第２担体、ならびにそれらの間に直接配置されていて、それぞれ第１担体を第２担体に結合させている少なくとも２つのラミネート剤ストリップを含み、担体が、ラミネート剤ストリップとは反対側に、第１または第２感圧接着剤層を有し、ラミネート剤ストリップが、それら自体が互いに直接接触せず、それぞれ所定切断点を形成するように並行して配置されており；
（ｂ）第１感圧接着剤層の一部が、巻きロールの最上層の終端領域との第１接着面を形成するように、かつ第２感圧接着剤層が、ロールの最上層から上から２番目の層への遷移領域で、一部は第１接着面の下に位置しているロールとの第２接着面を形成するように、スプライステープはロールに接着され、第１接着面が、両方の縦方向エッジの範囲内で、スプライステープの縦方向に延びていて、及び巻きロールの最上層の終端領域と接着面を形成していない第１感圧接着剤層の一部は、他方の巻き出されているロールの高速走行ウェブとの接着連結のために露出しており、および
使用方向において前方のラミネート剤ストリップは、スプライステープのエッジからテープの中央の方向へずれており、および
バインダーとしての加工デンプンの他に、弱い分離作用を有しシリコーン不含の添加剤としてのタルク、ステアリル誘導体、またはポリマー剥離剤分散液を含む組成物がラミネート剤として使用される、
使用。
【請求項２】
前方のラミネート剤ストリップの上記ずれが、スプライステープの担体の使用方向前方のエッジに対して２０ｍｍまでである、請求項１に記載の使用。
【請求項３】
スプライステープが、第１担体と第２担体との間に直接配置されている２つのラミネート剤ストリップを有する、請求項１または２に記載の使用。
【請求項４】
スプライステープの第１および／または第２担体が紙担体である、請求項１〜３のいずれか一つに記載の使用。
【請求項５】
ラミネート剤ストリップが、直線状ストリップの形態である、請求項１〜４のいずれか一つに記載の使用。
【請求項６】
第１および／または第２感圧接着剤層が第１または第２担体の全面に配置されている、請求項１〜５のいずれか一つに記載の使用。
【請求項７】
ラミネート剤ストリップが、第１および第２担体の表面積のそれぞれ８０％未満を覆っている、請求項１〜６のいずれか一つに記載の使用。
【請求項８】
第１感圧接着剤層のための感圧接着剤が、最終製品中で４０ｍｍ未満のローリングボールタックを有し、第２感圧接着剤層のための感圧接着剤が、２３℃および相対湿度５５％において、塗工紙原紙上では４００分超およびグラビア紙上では１０００分超の静的せん断強度を有する、請求項１〜７のいずれか一つに記載の使用。
【請求項９】
第１担体および第２担体、それらの間に直接配置されていて、それぞれ第１担体を第２担体に結合させている少なくとも２つのラミネート剤ストリップを含み、担体が、それらのラミネート剤ストリップとは反対側に、第１および第２感圧接着剤層を有する、フライングロール交換用の巻きロールに装着するための、請求項１〜８のいずれか一つにおいて使用されるようなスプライステープにおいて、ラミネート剤ストリップが、それら自体が互いに直接接触せず、それぞれ所定切断点を形成するように並行して配置されていること、および使用方向において前方のラミネート剤ストリップは、スプライステープのエッジからテープの中央の方向へずれていること、およびバインダーとしての加工デンプンの他に、弱い分離作用を有しシリコーン不含の添加剤としてのタルク、ステアリル誘導体、またはポリマー剥離剤分散液を含む組成物がラミネート剤として使用されること、を特徴とするスプライステープ。
【請求項１０】
前方のラミネート剤ストリップの上記ずれが、スプライステープの担体の使用方向前方のエッジに対して２０ｍｍまでである、請求項９に記載のスプライステープ。
【請求項１１】
第１感圧接着剤層のための感圧接着剤が、最終製品中で４０ｍｍ未満のローリングボールタックを有し、第２感圧接着剤層のための感圧接着剤が、２３℃および相対湿度５５％において、塗工紙原紙上では４００分超およびグラビア紙上では１０００分超の静的せん断強度を有する、請求項９または１０に記載のスプライステープ。
【請求項１２】
請求項９〜１１のいずれか一つに記載のスプライステープの使用を含むスプライシング方法であって、第１感圧接着剤層の一部は、巻きロールの最上層の終端領域との第１接着面を形成し、及び第２感圧接着剤層が、ロールの最上層から上から２番目の層への遷移領域で、一部は第１接着面の下に位置しているロールとの第２接着面を形成するように、スプライステープが巻きロールに接着され、
第１接着面が、両方の縦方向エッジの範囲内で、スプライステープの縦方向に延びていて、及び巻きロールの最上層の終端領域と接着面を形成していない第１感圧接着剤層の一部が、他方の巻き出されているロールの高速走行ウェブとの接着連結のために露出しており、
このように装着されたペーパーロールを、巻き出されているロールと同じ回転速度まで加速して、巻き出されているロールのウェブに押しつけて、第１感圧接着剤層のフリーな部分を巻き出されているロールのウェブに接着させる一方で、ほぼ同時に、スプライステープが分裂する方法。
【請求項１３】
請求項９〜１１のいずれか一つに記載のスプライステープを含む巻きロール。